Способ определения долговечности железобетонных конструкций
METHOD FOR DETERMINING DURABILITY OF REINFORCED CONCRETE STRUCTURES

Изобретение относится к способам неразрушающего контроля строительных конструкций, а именно прогнозированию долговечности железобетонных конструкций по скорости и глубине карбонизации бетона при определяющем факторе деградации конструкции-карбонизация бетона.
Известен способ определения толщины карбонизированного бетона с помощью индикатора-спиртового раствора фенолфталеина по ГОСТ 31383. Способ состоит в том, что на свежий скол бетона наносится спиртовой раствор фенолфталеина и по покраснении поверхности измеряют толщину карбонизированного бетона. При обследовании железобетонных конструкций таким образом определяют глубину карбонизации. При карбонизации бетона на глубину защитного слоя (20-50 мм) рН (щелочность) бетона, контактирующего с металлической арматурой снижается чем запускается механизм коррозии арматуры. Эти данные позволяют с большой точность определить временной ресурс арматуры и соответственно долговечность железобетонного сооружения в целом.
Описанный способ подразумевает использование свежего скола т.е. как минимум выемки объемных образцов-кернов. Метод не дает информации о динамике процесса во времени и пограничных с переходом окраски областях и соответственно не позволяет прогнозировать период до начала коррозии арматуры.
Наиболее близким по технической сущности является «Способ определения долговечности изделий из железобетона» (Патент RU 1193572) Данный способ, заключается в том, что определяют эффективный коэффициент диффузии, характеризующий проницаемость железобетона для углекислого газа, и по известной зависимости определяют искомый параметр, отличающийся тем что, с целью повышения надежности и производительности, измеряют скорость ультразвуковых колебаний в изделии, а эффективный коэффициент диффузии определяют по тарировочной зависимости: эффективный коэффициент диффузии - скорость ультразвуковых колебаний.
Недостатком этого метода является неточность в определении скорости карбонизации, так как она вычисляется много ступенчато исходя из скорости ультразвука через скорость диффузии углекислого газа в бетоне.
Технической задачей, которая решается заявленным изобретением, является более точное и упрощенное определение долговечности железобетонных конструкций.
Технический результат достигается тем что определение скорости и глубины карбонизации бетонных и железобетонных конструкций производится непосредственно, при помощи обработки стенок, засверленных по всей площади конструкции на определенном расстоянии отверстий, универсальным индикатором, например, ЗИВ 1. При этом по глубине отверстия в зависимости от степени карбонизации (рН) стенка принимает разный цвет (Рис. 1). По полученной картине цветов вычисляется скорость и глубина карбонизации, определяется временной ресурс арматуры и долговечность конструкции в целом.